(57)【要約】【課題】本発明は、生理活性物質を表面に有する水単分散性磁性ナノ粒子、並びに上記の磁性ナノ粒子の汎用性が高くかつ簡便な製造方法を提供すること。【解決手段】水に分散している平均粒子粒径1〜50nmの磁性ナノ粒子であって、表面に酸性多糖が固定化されていることを特徴とする磁性ナノ粒子。【選択図】なし【特許請求の範囲】
【請求項１】
水に分散している平均粒子粒径1〜50nmの磁性ナノ粒子であって、表面に酸性多糖が固定化されていることを特徴とする磁性ナノ粒子。
【請求項２】
水に分散している磁性ナノ粒子が、一般式Ｒ1−（ＯＣＨ2ＣＨ2）n−Ｏ−Ｌ−Ｘ（式中、Ｒ1は炭素数１〜２４のアルキル基を示し、ｎは１以上２０以下の整数を示し、Ｌは単結合、又は炭素数１〜１０のアルキレン基を示し、Ｘはカルボン酸基、リン酸基、スルホン酸基又はホウ酸基を示す）で表される化合物で表面修飾されている、請求項１に記載の磁性ナノ粒子。
【請求項３】
平均粒子粒径1〜50nmの磁性ナノ粒子が酸化鉄あるいはフェライトである、請求項１又は２に記載の磁性ナノ粒子。
【請求項４】
固定化する酸性多糖が、ウロン酸を含む酸性多糖である、請求項１から３の何れかに記載の磁性ナノ粒子。
【請求項５】
固定化する酸性多糖が、ヒアルロン酸、コンドロイチン硫酸A、コンドロイチン硫酸C、デルマタン硫酸、コンドロイチンポリ硫酸、ヘパリン、又はヘパラン硫酸から選択される、請求項１から４の何れかに記載の磁性ナノ粒子。
【請求項６】
水に分散している平均粒子粒径1〜50nmの磁性ナノ粒子を、酸性多糖の存在下において超音波を照射して処理することを含む、表面に酸性多糖が固定化されている磁性ナノ粒子の製造方法。
【請求項７】
超音波照射をｐH5.0以上の緩衝液中で行う、請求項６に記載の方法。
【請求項８】
超音波照射をリン酸緩衝液中で行う、請求項６又は７に記載の方法。
【請求項９】
超音波の照射時間が１分以上２時間以下である、請求項６から８の何れかに記載の方法。
【請求項１０】
高周波出力が0.1〜200Ｗの超音波を照射する、請求項６から９の何れかに記載の方法。
【請求項１１】
請求項６から１０の何れかに記載の方法により製造される、磁性ナノ粒子。
【請求項１２】
請求項１から５又は１１の何れかに記載の磁性ナノ粒子を含む、温熱療法剤。
【請求項１３】
請求項１から５又は１１の何れかに記載の磁性ナノ粒子を含む、MRI造影剤。
【請求項１４】
請求項１から５又は１１の何れかに記載の磁性ナノ粒子を含む、薬物送達剤。
【請求項１５】
請求項１から５又は１１の何れかに記載の磁性ナノ粒子を含む、分析診断用プローブ。
【請求項１６】
請求項１から５又は１１の何れかに記載の磁性ナノ粒子を含む、生理活性物質の分離剤。
【請求項１７】
請求項１から５又は１１の何れかに記載の磁性ナノ粒子と生理活性物質を接触させることを含む、生理活性物質の磁気分離精製方法。
【発明の詳細な説明】
【技術分野】
【０００１】
本発明は、ライフサイエンス又は医療診断などの分野において使用するための水分散性の磁性ナノ粒子に関する。より詳細には、本発明は、表面に酸性多糖が固定化されている水分散性磁性ナノ粒子に関する。
【背景技術】
【０００２】
薬剤・化学物質のレセプターを単離・固定するアフィニティービーズが開発され応用展開されてきたが、このビーズに磁気応答性を付与することにより、さらに用途を拡大できる可能性がある。例えば、非特許文献１には、HTS用ビーズとして機能性を付与したフェライト磁性ナノ粒子の合成することが記載されており、そのような磁性ナノ粒子の用途としてMRI造影剤、DDS、センサーなどへの応用が記載されている。また、非特許文献２には、4℃の低温かつ中性近傍の反応液中でフェライト (Fe3O4とδ-Fe2O3の固溶体)ナノ微粒子を合成する方法が記載されている。非特許文献２では、タンパク質や各種の生理活性物質を反応溶液中に含有させておくことによって ,これらをフェライト粒子の合成中にその表面に化学結合によって強固に固定することができることが示されている。この技術を応用してフェライトナノ微粒子をポリマー分子で強固に被覆したり、抗体や薬剤などの生理活性物質をその活性を損なわずに強く固定することで、高速バイオスクリーニングやその他の新しい応用をめざしている。
【０００３】
また、バイオテクノロジーにおいてナノ粒子は細胞・ DNA・蛋白質などの分離や各種アッセイ、診断やドラッグデリバリーシステム (DDS)など幅広い領域での利用が期待されている。例えば、非特許文献３には、磁性ナノ粒子として熱応答性高分子を組み合わせた熱応答性磁性ナノ粒子の作製が記載されており、バイオ分離への応用、遺伝子工学からゲノム・プロテオーム解析への応用、および細胞分離・アッセイへの応用が記載されている。非特許文献３には、従来の分析法で使用されている磁性微粒子やラテックス担体などを温度応答性磁性ナノ粒子である Therma-Maxに置き換えるだけで、大幅な感度アップと測定時間の短縮が期待できたことが記載されている。
【０００４】
また、非特許文献４には、４℃の低温でフェライトナノ微粒子を合成する際、反応溶液中にアビジン-FITCを共存させておくことで、フェライト粒子の表面にアビジンを化学結合によって強固に固定することができることを示しており、フレキシブルディスク上に塗布して蛍光X線で磁性体のパターンと蛍光パターンの一致が観察されている。
【０００５】
生体物質（タンパク、核酸等）の分離精製手段としてサイズがμmから数百nmの親水性磁性粒子が広く利用されており、捕捉した生体分子を容易に磁気分離することが可能である。これら磁性粒子は水に懸濁した状態で存在しており、ターゲット分子との相互作用は不均一系の反応となっている。磁性粒子のサイズを数十nm以下まで小さくし親水性表面を形成すれば均一な分散液となり、生体分子との相互作用の加速が期待できる。また、磁気によるナノサイズ粒子の制御・検出で医療診断、治療等への応用も可能性が拡大している。従って、磁性ナノ粒子の合成および水分散法の検討が活発に行われている。
【０００６】
合成した磁性ナノ粒子が凝集体を形成せず均一に水分散させる手段として、表面に共有結合で親水性化合物を連結、ポリスチレン等のポリマーマトリックスあるいはシリカ包埋後表面を親水化処理、リン脂質被覆あるいはリポソーム包含、シランカップリング処理による親水性基の導入、デキストラン被覆あるいはポリアクリル酸等の合成親水性ポリマー被覆などが知られている。これらは磁性ナノ粒子表面を被覆した上で表面に官能基を導入し目的の生理活性物質と相互作用できる分子、例えば抗体などを導入している。そのため、機能性を有する水分散性磁性ナノ粒子を得るためには多段階の工程を必要とする。また、作成した磁性粒子表面を生体組織,細胞と直接接触させる場合の生体適合性も十分ではない。また、半田らはコネクター分子を経由する表面修飾方法を報告しているが、温度コントロールした精密な粒子形成操作を必要とする。更に、カルボキシメチルセルロース、ポリイソプロピルアクリルアミド等の水溶性ポリマー溶液中に表面処理した磁性粒子を分散させる方法も知られており、一部はMRI造影剤などに使用されている。
【０００７】
しかしながら、生体適合性表面を有し、かつ生理活性物質の連結が可能であると共に生体由来分子との相互作用が期待でき、透明な水分散体を形成する高機能な超常磁性を示すナノ粒子はこれまでのところ報告されていない。
【０００８】
【非特許文献１】機能性磁性ナノビーズの構築とバイオテクノロジーへの応用、BIO INDUSTRY, Vol.21, No.8, 21-30, 2004, 郷右近展之、西尾広介、半田  宏
【非特許文献２】医用磁性ナノビーズの新規作製技術、BIO INDUSTRY, Vol.21, No.8, 7-13, 2004, 阿部正紀、半田  宏
【非特許文献３】磁性ナノ微粒子材料の開発とバイオテクノロジーへの応用、日本農芸化学会誌、Vol.77, N0.9, 861-864, 2003, 近藤昭彦、大西徳幸
【非特許文献４】Direct immobilization of fluorescent dyes onto ferrite nanoparticles during their synthesis from aqueous solution, J. Appl. Phys., 93(10), 7569-7570 (2003), M. Abe, H. Handa, et al.
【発明の開示】
【発明が解決しようとする課題】
【０００９】
本発明は、上記した従来技術の問題点を解消することを解決すべき課題とする。即ち、本発明は、生理活性物質を表面に有する水単分散性磁性ナノ粒子、並びに上記の磁性ナノ粒子の汎用性が高くかつ簡便な製造方法を提供することを解決すべき課題とした。
【課題を解決するための手段】
【００１０】
本発明者らは上記課題を解決するために鋭意検討した結果、磁性ナノ粒子分散液と酸性多糖溶液とを混合し、超音波照射を行うことにより、表面が酸性多糖に置換された水分散性磁性ナノ粒子を製造できることを見出した。本発明はこの知見に基づいて完成したものである。
【００１１】
即ち、本発明によれば、水に分散している平均粒子粒径1〜50nmの磁性ナノ粒子であって、表面に酸性多糖が固定化されていることを特徴とする磁性ナノ粒子が提供される。
【００１２】
好ましくは、水に分散している磁性ナノ粒子は、一般式Ｒ1−（ＯＣＨ2ＣＨ2）n−Ｏ−Ｌ−Ｘ（式中、Ｒ1は炭素数１〜２４のアルキル基を示し、ｎは１以上２０以下の整数を示し、Ｌは単結合、又は炭素数１〜１０のアルキレン基を示し、Ｘはカルボン酸基、リン酸基、スルホン酸基又はホウ酸基を示す）で表される化合物で表面修飾されている。
好ましくは、平均粒子粒径1〜50nmの磁性ナノ粒子は酸化鉄あるいはフェライトである。
【００１３】
好ましくは、固定化する酸性多糖は、ウロン酸を含む酸性多糖である。
好ましくは、固定化する酸性多糖は、ヒアルロン酸、コンドロイチン硫酸A、コンドロイチン硫酸C、デルマタン硫酸、コンドロイチンポリ硫酸、ヘパリン、又はヘパラン硫酸から選択される。
【００１４】
本発明の別の側面によれば、水に分散している平均粒子粒径1〜50nmの磁性ナノ粒子を、酸性多糖の存在下において超音波を照射して処理することを含む、表面に酸性多糖が固定化されている磁性ナノ粒子の製造方法が提供される。
【００１５】
好ましくは、超音波照射はｐH5.0以上の緩衝液中で行う。
好ましくは、超音波照射はリン酸緩衝液中で行う。
好ましくは、超音波の照射時間は１分以上２時間以下である。
好ましくは、高周波出力が0.1〜200Ｗの超音波を照射する。
【００１６】
本発明のさらに別の側面によれば、上記した本発明の方法により製造される、磁性ナノ粒子が提供される。
【００１７】
本発明のさらに別の側面によれば、上記した本発明の磁性ナノ粒子を含む、温熱療法剤、MRI造影剤、薬物送達剤、分析診断用プローブ、並びに生理活性物質の分離剤が提供される。
【００１８】
本発明のさらに別の側面によれば、上記した本発明の磁性ナノ粒子と生理活性物質を接触させることを含む、生理活性物質の磁気分離精製方法が提供される。
【発明の効果】
【００１９】
本発明によれば、水分散性を維持したまま目的とする生理活性物質を、少ない工程で簡便に磁性ナノ粒子に導入することが可能になった。本発明の磁性ナノ粒子は、生体適合性表面を有し、かつ生理活性物質の連結が可能であると共に生体由来分子との相互作用が期待できる。本発明の磁性ナノ粒子は、良好な水分散生を有するとともに、高機能な超常磁性を示す。
【発明を実施するための最良の形態】
【００２０】
以下、本発明の実施の形態について詳細に説明する。
本発明の磁性ナノ粒子は、水に分散している平均粒子粒径1〜50nmの磁性ナノ粒子であって、表面に酸性多糖が固定化されていることを特徴とする。
【００２１】
本発明で用いる磁性ナノ粒子の分散液は、例えば、磁性ナノ粒子の凝集物に、界面活性剤（例えば、ポリオキシエチレン（４，５）ラウリルエーテル酢酸など）の水溶液を加えて分散することにより磁性ナノ粒子の分散液を調製することができる。しかし、磁性ナノ粒子の分散液の調製方法はこれに限定されるものではなく、例えば、親水性ポリマー[ポリエチレングリコール、ポリリン酸ナトリウムなど]、あるいはリン脂質（ホスファチジルコリンなど）をナノ粒子合成時又は合成語共存させても良い。
【００２２】
本発明においては、独立分散している平均粒子粒径1〜50nmの磁性ナノ粒子であって、表面にアニオン性官能基を有する磁性ナノ粒子を使用することが好ましい。「独立分散している」とは、溶液中で粒子が凝集体を形成することなく単独で分散している状態のことを意味する。また、磁性ナノ粒子の平均粒子粒径は1〜50nm であり、さらに好ましくは1〜40nm以下であり、特に好ましくは1〜30nm以下である。
【００２３】
磁性ナノ粒子としては、水性媒体に分散又は懸濁することができ、分散液又は懸濁液から磁場の適用により分離することができる粒子であれば任意の粒子を使用することができる。本発明で用いる磁性ナノ粒子としては、例えば、鉄、コバルト又はニッケルの塩、酸化物、ホウ化物又は硫化物；高い磁化率を有する稀土類元素（例えば、ヘマタイト又はフェライト）などが挙げられる。磁性ナノ粒子の具体例としては、例えば、マグネタイト（Ｆｅ3Ｏ4）、ＦｅＰｄ、ＦｅＰｔ、ＣｏＰｔなどの強磁性規則合金を使用することもできる。本発明では好ましい磁性ナノ粒子は、金属酸化物、特に、酸化鉄およびフェライト（Ｆｅ，Ｍ）3Ｏ4からなる群から選択されるものである。ここで酸化鉄には、とりわけマグネタイト、マグヘマイト、またはそれらの混合物が含まれる。前記式中、Ｍは、該鉄イオンと共に用いて磁性金属酸化物を形成することのできる金属イオンであり、典型的には遷移金属の中から選択され、最も好ましくはＺｎ2+、Ｃｏ2+、Ｍｎ2+、Ｃｕ2+、Ｎｉ2+、Ｍｇ2+などであり、Ｍ／Ｆｅのモル比は選択されるフェライトの化学量論的な組成に従って決定される。金属塩は固形でまたは溶液状で供給されるが、塩化物塩、臭化物塩、または硫酸塩であることが好ましい。このうち、安全性の観点から酸化鉄、フェライトが好ましい。特に好ましくは、マグネタイト（Ｆｅ3Ｏ4）である。
【００２４】
本発明で用いる磁性ナノ粒子は、表面にアニオン性官能基を有するものである。アニオン性官能基としては、カルボン酸基、リン酸基、スルホン酸基又はホウ酸基などを挙げることができるが、特にカルボキシル基が好ましい。
【００２５】
好ましくは、一般式Ｒ1−（ＯＣＨ2ＣＨ2）n−Ｏ−Ｌ−Ｘで表される化合物で表面修飾されている磁性ナノ粒子を用いることができる。式中、Ｒ1は炭素数１〜２４のアルキル基を示し、ｎは１以上２０以下の整数を示し、Ｌは単結合、又は炭素数１〜１０の直鎖又は分岐鎖のアルキレン基を示し、Ｘはカルボン酸基、リン酸基、スルホン酸基又はホウ酸基を示す。
【００２６】
なお、本発明の磁性ナノ粒子は、薬物（薬学的活性成分）を含むものでもよいし、薬物（薬学的活性成分）を含まないものでもよい。
【００２７】
本発明の磁性ナノ粒子の表面には、酸性多糖が固定化されている。固定化する酸性多糖としては、ウロン酸を含む酸性多糖が好ましく、より具体的には、ヒアルロン酸、コンドロイチン硫酸A、コンドロイチン硫酸C、コンドロイチン硫酸D、コンドロイチン硫酸E、デルマタン硫酸、コンドロイチンポリ硫酸、ヘパリン、又はヘパラン硫酸などから選択することが特に好ましい。
【００２８】
本発明はさらに、水に分散している平均粒子粒径1〜50nmの磁性ナノ粒子を、酸性多糖の存在下において超音波を照射して処理することを含む、表面に酸性多糖が固定化されている磁性ナノ粒子の製造方法に関する。本発明では、水単分散磁性ナノ粒子表面を被覆している分散剤を水中で直接置換することにより、水分散性を維持したまま目的とする酸性多糖を簡便に磁性ナノ粒子に導入することができる。
【００２９】
本発明において超音波照射は、当業者に公知の常法により行うことができ、例えば、市販の超音波バスなどを用いて行うことができる。超音波照射はｐＨ5.0以上の緩衝液中で行うことが好ましく、例えばリン酸緩衝液中で行うことができる。超音波の照射時間は、磁性ナノ粒子の表面に酸性多糖を固定化できる限り、特に限定されずに適宜設定することができ、一般的には、１分以上２時間以下である。また。超音波としては、高周波出力が0.1〜200Ｗの超音波を照射することが好ましい。
【００３０】
本発明の磁性ナノ粒子は、磁性を有するため、磁力により所定の部位に誘導することができる。即ち、本発明の磁性ナノ粒子は体内に投与し、磁力により疾患部位に誘導することができる、また上記のようにして疾患部位に誘導された磁性ナノ粒子は、ＭＲＩ造影により確認することができる。即ち、本発明の磁性ナノ粒子は、ＭＲＩ用造影剤として有用である。
【００３１】
本発明の磁性ナノ粒子には、所望により薬物（薬学的活性成分）をさらに含ませてもよい。このような本発明の磁性ナノ粒子は、上記の方法に従って疾患部位に誘導した後、高周波をあてて加熱し、ナノ粒子に内包した薬学的活性成分を放出させることができる。即ち、本発明の磁性ナノ粒子は、温熱療法剤又は薬物送達剤として有用である。
【００３２】
さらに本発明の磁性ナノ粒子は、分析診断用プローブとして使用することもできる。具体的には、ヘパリン又は固定化ヘパラン硫酸固定化磁性ナノ粒子を用い、各種ヘパリン結合タンパク（ビトロネクチン、ミッドカインなど）の分析診断に用いることが出来る。また、コンドロイチン硫酸固定化磁性ナノ粒子を用い，ミッドカイン、ケモカイン、Ｌ−セレクチンなどの分析診断に用いることが出来る。
【００３３】
本発明の磁性ナノ粒子に、所望により含めることができる薬学的活性成分の種類は、特には限定されないが、好ましくは、制癌剤、抗アレルギー剤、抗酸化剤、抗血栓剤、又は抗炎症剤などである。本発明で用いることができる制癌剤の具体例としては、フッ化ピリミジン系代謝拮抗薬（５-フルオロウラシル（5FU）やテガフール、ドキシフルリジン、カペシタビンなど）；抗生物質（マイトマイシン（MMC）やアドリアシン（DXR）など）；プリン代謝拮抗薬（メソトレキサートなどの葉酸代謝拮抗薬、メルカプトプリンなど）；ビタミンAの活性代謝物（ヒドロキシカルバミドなどの代謝拮抗薬、トレチノインやタミバロテンなど）；分子標的薬（ハーセプチンやメシル酸イマチニブなど）；白金製剤（ブリプラチンやランダ（CDDP）、パラプラチン（CBDC）、エルプラット（Oxa）、アクプラなど）；植物アルカロイド薬（トポテシンやカンプト（CPT）、タキソール（PTX）、タキソテール（DTX）、エトポシドなど）；アルキル化剤（ブスルファンやシクロホスファミド、イホマイドなど）；抗男性ホルモン薬（ビカルタミドやフルタミドなど）；女性ホルモン薬（ホスフェストロールや酢酸クロルマジノン、リン酸エストラムスチンなど）；LH-RH薬（リュープリンやゾラデックスなど）；抗エストロゲン薬（クエン酸タモキシフェンやクエン酸トレミフェンなど）；アロマターゼ阻害薬（塩酸ファドロゾールやアナストロゾール、エキセメスタンなど）；黄体ホルモン薬（酢酸メドロキシプロゲステロンなど）；BCGなどが挙げられるが、本発明においてはこれらに限定されるものではない。
【００３４】
また本発明の磁性ナノ粒子には、癌細胞に選択的な親和性を有する物質を添加してもよい。特に好ましくは、抗体、又は葉酸を添加することができる。癌細胞に選択的な親和性を有する抗体としては、例えば、癌抗原を認識する抗体を使用することができ、好ましくは、遊離抗原を認識する抗体を使用することができる。癌抗原の具体例としては、上皮増殖因子受容体（Epidermal Growth Factor Receptor；ＥＧＦＲ）、エストロゲン受容体（ＥＲ）、プロゲステロン受容体（ＰｇＲ）などが挙げられる。
【００３５】
上記した癌細胞に選択的な親和性を有する抗体は、当業者であれば容易に入手可能であり、例えば、市販品を使用してもよいし、又は上記抗原又はその部分ペプチドを免疫原として公知の抗体作製法により適宜作製して使用することもできる。また、使用する抗体はモノクローナル抗体でもよいし、ポリクローナル抗体でもよい。
【００３６】
上記したような抗体は、本発明の磁性ナノ粒子に含めることができるアミノ基やカルボキシル基などを反応基とし、アミド化反応によるペプチド結合の形成などにより、本発明の磁性ナノ粒子に結合させることができる。アミド化反応は、カルボキシル基またはその誘導基（エステル、酸無水物、酸ハロゲン化物など）とアミノ基の縮合により行なわれる。酸無水物や酸ハロゲン化物を用いる場合には塩基を共存させることが望ましい。カルボン酸のメチルエステルやエチルエステルなどのエステルを用いる場合には、生成するアルコールを除去するために加熱や減圧を行なうことが望ましい。カルボキシル基を直接アミド化する場合には、ＤＣＣ、Ｍｏｒｐｈｏ−ＣＤＩ、ＷＳＣなどのアミド化試薬、ＨＢＴなどの縮合添加剤、Ｎ−ヒドロキシフタルイミド、ｐ−ニトロフェニルトリフルオロアセテート、２，４，５−トリクロロフェノールなどの活性エステル剤などのアミド化反応を促進する物質を共存させたり、予め反応させておいてもよい。また、アミド化反応時、アミド化により結合させる親和性分子のアミノ基又はカルボキシル基のいずれかを常法にしたがって適当な保護基で保護し、反応後脱保護することが望ましい。
【００３７】
アミド化反応により癌細胞に選択的な親和性を有する抗体を結合したナノ粒子は、ゲルろ過などの常法により洗浄、精製後、水及び／又は親水性溶媒（好ましくはメタノール、エタノール、イソプロパノール、２−エトキシエタノールなど）に分散させて使用することができる。
【００３８】
本発明の磁性ナノ粒子の投与方法は特に限定されないが、血管、体腔内又はリンパへ注射により投与することが好ましく、静脈注射が特に好ましい。
【００３９】
本発明の磁性ナノ粒子の投与量は、患者の体重、疾患の状態などに応じて適宜設定することができるが、一般的には、１回の投与につき、１０μｇ〜１００ｍｇ／ｋｇ程度を投与することができ、好ましくは、２０μｇ〜５０ｍｇ／ｋｇ程度を投与することができる。
【００４０】
また、本発明の磁性ナノ粒子は、試料と接触させることによって、試料中の生理活性物質を分離するために使用することができる。即ち、本発明の磁性ナノ粒子は、生理活性物質の分離剤として使用することができる、また、生体試料によっては凝集促進剤の存在下で磁性ナノ粒子と生体試料とを接触させることもできる。ここで凝集促進剤とは、凝集を惹起させる物質であり、凝集させるようとする分画の種類に応じて、適当な物質を単独又は組合せて用いることができる。
以下の実施例により本発明をさらに詳細に説明するが、本発明はこれらに限定されるものではない。
【実施例】
【００４１】
製造例１：磁性ナノ粒子分散液の調整
塩化鉄（III）６水和物１０．８ｇおよび塩化鉄（II）４水和物６．４ｇをそれぞれ１Ｎ−塩酸水溶液８０ｍｌに溶解し混合した。この溶液を攪拌しながらこの中にアンモニア水（２８重量％）９６ｍｌを２ｍｌ／分の速度で添加した。その後８０℃で３０分加熱した後、室温に冷却した。得られた凝集物をデカンテーションにより水で精製した。結晶子サイズ約１２ｎｍのマグネタイト（Ｆｅ3Ｏ4）の生成をＸ線回折法により確認した。
【００４２】
この凝集物に、ポリオキシエチレン（４，５）ラウリルエーテル酢酸（日光ケミカルズ）２．３ｇを溶解した水溶液（ＮａＯＨでｐＨを６．８に調製したもの）１００ｍｌを加え分散し、磁性ナノ粒子分散液を調整した。
【００４３】
実施例１：コンドロイチン硫酸Cによる磁性ナノ粒子の表面修飾
製造例１で製造した界面活性剤（ポリオキシエチレン（４，５）ラウリルエーテル酢酸）で水に分散している磁性ナノ粒子（酸化鉄含量8．4ｇ/L）の分散液1.0 mlに、1％コンドロイチン硫酸C（和光純薬社製）を含む0.1Mリン酸緩衝液（ｐH7.6）1.0ml  を加え、超音波バスSharp UT-105で100Ｗで20分間超音波を照射した。磁石で凝集した磁性体を集め上清を除去、1.0mlの水を加えボルテックスミキサーで凝集体を洗浄、再び凝集体を磁石で集め洗浄液は捨てる。最後に1.0mlの水を加え100Ｗで5分間超音波照射を行った。その結果、磁性ナノ粒子は均一に再分散され透明な分散液となった。  再分散された磁性ナノ粒子のゼータ電位を測定したところ、処理前の-31mVから-20mVに変化しており粒子表面がコンドロイチン硫酸Cに置換されていることを確認した。
【００４４】
実施例２：ヒアルロン酸による磁性ナノ粒子の表面修飾
製造例１で製造した界面活性剤（ポリオキシエチレン（４，５）ラウリルエーテル酢酸）で水に分散している磁性ナノ粒子（酸化鉄含量8．4ｇ/L）の分散液1.0 mlに、0.5％ヒアルロン酸（和光純薬社製）を含む0.1Mリン酸緩衝液（ｐH7.6）1.0ml  を加え、超音波バスSharp UT-105で100Ｗで20分間超音波を照射した。磁石で凝集した磁性体を集め上清を除去、1.0mlの水を加えボルテックスミキサーで凝集体を洗浄、再び凝集体を磁石で集め洗浄液は捨てる。最後に1.0mlの水を加え100Ｗで5分間超音波照射を行った。その結果、磁性ナノ粒子は均一に再分散され透明な分散液となった。  再分散された磁性ナノ粒子のゼータ電位を測定したところ、処理前の-31mVから-16mVに変化しており粒子表面がヒアルロン酸に置換されていることを確認した。
【００４５】
実施例３：カルボキシメチルセルロース（CMC）による磁性ナノ粒子の表面修飾
製造例１で製造した界面活性剤（ポリオキシエチレン（４，５）ラウリルエーテル酢酸）で水に分散している磁性ナノ粒子（酸化鉄含量8．4ｇ/L）の分散液1.0 mlに、CMC（和光純薬社製）を含む0.1Mリン酸緩衝液（ｐH7.6）1.0ml  を加え、超音波バスSharp UT-105で100Ｗで20分間超音波を照射した。磁石で凝集した磁性体を集め上清を除去、1.0mlの水を加えボルテックスミキサーで凝集体を洗浄、再び凝集体を磁石で集め洗浄液は捨てる。最後に1.0mlの水を加え100Ｗで5分間超音波照射を行った。その結果、磁性ナノ粒子は均一に再分散され透明な分散液となった。再分散された磁性ナノ粒子のゼータ電位を測定したところ、処理前の-31mVから-16mVに変化しており粒子表面がCMCに置換されていることを確認した。